FR 3049609 A1 20171006 FR 1652813 A 20160331 1 PEINTURE AQUEUSE APPLICABLE PAR RIDEAU SUR UN SUBSTRAT VERRIER L'invention est relative à des peintures adaptées à de nombreux types de substrats, et en particulier dans le cadre de l'activité de la Demanderesse, à un substrat verrier. Il peut s'agir d'une peinture pour recouvrir le revêtement réfléchissant d'un miroir, ou bien de réaliser un verre coloré décoratif, notamment des carreaux ou plaques de verre coloré de type carrelage tels que commercialisés par la Société Saint- Gobain Glass France sous la marque enregistrée Planilaque® et appliqués en particulier pour la décoration d'intérieur (paroi murale, crédence de cuisine, salle de bain...). Dans ces peintures plusieurs types de propriétés sont recherchés. Ces peintures sont avantageusement trempables, c'est-à-dire résistantes aux traitements thermiques de trempe des vitrages, à l'issue desquels elles ne doivent pas présenter de points de noircissement. Pour cela, elles pourront être exemptes d'additifs ou charges organiques, susceptibles de se dégrader à haute température pendant la trempe et noircir la couche. Ces peintures sont de préférence applicables sur une largeur au moins égale à 3210 mm (Pleine Largeur Float - PLF), notamment par la technique du rideau. Les inventeurs ont constaté que certaines peintures aqueuses, notamment à liant silicate, ne peuvent pas être mises en oeuvre par rideau car la nappe liquide n'est pas suffisamment stable. Ils se sont donc attachés à élaborer une composition de peinture apte à former un rideau stable sur une échelle de temps suffisante pour l'application afin d'éviter que des parties du substrat ne soient pas recouvertes de peintures. L'absence de trou dans le rideau devait également être combinée avec une bonne adaptabilité de la viscosité de la peinture, de manière à pouvoir régler l'épaisseur de peinture déposée, c'est-à-dire la vitesse d'écoulement du rideau en fonction de la vitesse d'avancement du ruban de verre. Ce but a pu être atteint par l'invention qui, en conséquence, a pour objet une composition de peinture aqueuse applicable sur un substrat verrier par la technique du rideau, caractérisée en ce qu'elle contient au moins 0,03 % en poids de polyacrylamide partiellement hydrolysé. L'instabilité du rideau de peinture semble liée à un état floculé de la peinture aqueuse, et le 3049609 2 polyacrylamide partiellement hydrolysé agit comme un puissant agent de dispersion qui a la particularité de pouvoir être de masses moléculaires très importantes, de l'ordre de dizaines de millions de grammes. Cette particularité permet d'accroître la viscosité de la composition avec de très faibles teneurs en 5 polyacrylamide partiellement hydrolysé. Par contre il faut veiller à l'introduire dans la composition à une concentration inférieure à la concentration critique d'enchevêtrement, c'est-à-dire en régime dilué, par opposition au régime concentré dans lequel les chaînes moléculaires sont en contact les unes avec les autres. Cette mesure vise à s'affranchir d'effets élastiques néfastes. 10 Selon des caractéristiques préférées de la composition de l'invention : - elle contient au plus 0,08 % en poids de polyacrylamide partiellement hydrolysé ; - elle est basique et au moins 20 %, respectivement au plus 80 % des fonctions amide du polyacrylamide sont hydrolysées en COU; le 15 polyacrylamide partiellement hydrolysé est un polyélectrolyte ; - sa teneur en extrait sec est au moins égale à 30, et par ordre croissant de préférence, 35 et 40 % en poids, et - au plus égale à 75, et par ordre croissant de préférence, 70 et 65 % en poids ; 20 - elle est à base de liant au silicate tel que silicate de potassium et/ou lithium. Un autre objet de l'invention consiste en un substrat verrier revêtu au moyen d'une composition telle que décrite ci-dessus. L'invention sera mieux comprise à la lumière de l'exemple de réalisation 25 suivant. Exemple On emploie une peinture blanche à base de silicate de potassium commercialisée sous la dénomination Unikalo® Kalium Silikat Finition Lisse par 30 la Société des Colorants du Sud-Ouest (France). C'est une peinture aqueuse dont la teneur en extrait sec est de 58,5 % en poids. On dépose la peinture sur un plateau de verre par rideau, obtenu par passage de la peinture dans une fente de 0,7 mm d'ouverture au centre et 0,8 mm sur les côtés sur 84 cm de large. L'écoulement de la peinture à travers la 3049609 3 fente se fait par gravité et non sous une pression autre que la pression hydrostatique. La fente est à 14 cm de hauteur au-dessus du verre. Le débit total de peinture varie de 330 à 508 g/s. Le rideau (ou nappe) de peinture formé est instable et la fréquence 5 d'ouverture de la nappe varie entre une et deux déchirures par seconde. On établit une courbe d'écoulement de chaque peinture en contrainte, c'est-à-dire une courbe de sa contrainte en Pa en fonction de son taux de cisaillement en s-1, au moyen d'un viscosimètre rotatif (rhéomètre Anton Paar MCR 302 avec une géométrie cône-plan -diamètre 50 mm, angle 2 °-). La 10 courbe présente un plateau traduisant un caractère floculé. On mesure la viscosité de la peinture par le temps en CF4 (COUPE Ford 4 -trou de 4 mm de diamètre) selon la norme ASTM D 1200. La peinture est trop visqueuse, ne s'écoule pas par le trou, et sa viscosité est indéfinie. On ajoute 1 % en poids d'eau à la peinture ; cela ne change pas 15 l'évaluation de la viscosité par le temps en CF4, qui reste indéfinie. A cette composition de la peinture et de 1 % en poids d'eau, on ajoute différentes proportions d'une solution aqueuse de polyacrylamide partiellement hydrolysé (HPAM) à 0,1 % en poids, commercialisée par la Société SNF sous la marque enregistrée Floset® 113 NG. Pour des quantités en poids ajoutées 20 de cette solution aqueuse de 1/3, 35 %, 38 /00,, 40 % et 42 %, on mesure des temps CF4 respectifs de 49, 40, 32, 29 et 26 s. De plus, au fur et à mesure de l'ajout de solution aqueuse de HPAM jusqu'à la valeur de 42 % en poids, on constate une disparition progressive du caractère floculé de la composition, signalée par la disparition progressive du 25 plateau sur les courbes d'écoulement (contrainte en Pa en fonction de son taux de cisaillement en s-1), établies comme précisé ci-dessus. La stabilité des nappes formées avec les compositions comprenant la solution aqueuse de HPAM est satisfaisante dans les conditions de dépôt par rideau décrites précédemment. 30 REVENDICATIONS1. Composition de peinture aqueuse applicable sur un substrat verrier par la technique du rideau, caractérisée en ce qu'elle contient au moins 0,03 % en poids de polyacrylamide partiellement hydrolysé. 2. Composition selon la revendication 1, caractérisée en ce qu'elle contient au plus 0,08 % en poids de polyacrylamide partiellement hydrolysé. 3. Composition selon l'une des revendications précédentes, caractérisée en ce qu'elle est basique et en ce qu'au moins 20 % des fonctions amide du polyacrylamide sont hydrolysées en C00-. 4. Composition selon la revendication 3, caractérisée en ce qu'au plus 80 % des fonctions amide du polyacrylamide sont hydrolysées en C00-. 5. Composition selon l'une des revendications précédentes, caractérisée en ce que sa teneur en extrait sec est au moins égale à 30, et par ordre 20 croissant de préférence, 35 et 40 % en poids. 6. Composition selon l'une des revendications précédentes, caractérisée en ce que sa teneur en extrait sec est au plus égale à 75, et par ordre croissant de préférence, 70 et 65 % en poids. 25 7. Composition selon l'une des revendications précédentes, caractérisée en ce qu'elle est à base de liant au silicate. 8. Substrat verrier revêtu au moyen d'une composition selon l'une des 30 revendications précédentes.